(57)【要約】【課題】材料供給機から先端吹付けノズルに至る材料搬送管に注水器を設け、この注水器から材料搬送管内を搬送される吹付け材料に施工水を注水する不定形耐火物の吹付け施工方法において、その吹付け施工の安定性を向上させる。【解決手段】材料供給機１から先端吹付けノズル４に至る材料搬送管５に注水器７を設け、この注水器から材料搬送管内を搬送される吹付け材料に施工水を注水する不定形耐火物の吹付け施工方法において、注水器７に導入される施工水を搬送するための施工水搬送用ガスの流量（Ｎｍ３／ｍｉｎ）と、吹付け材料を搬送するための吹付け材料搬送用ガスの流量（Ｎｍ３／ｍｉｎ）との比（施工水搬送用ガスの流量／吹付け材料搬送用ガスの流量）を０．０７以上２以下とし、かつ、吹付け材料の圧縮度を３２％以下とする。【選択図】図１
2019168157.tif 000002
【特許請求の範囲】
【請求項１】
材料供給機から先端吹付けノズルに至る材料搬送管に注水器を設け、この注水器から材料搬送管内を搬送される吹付け材料に施工水を注水する不定形耐火物の吹付け施工方法であって、
前記注水器に導入される施工水を搬送するための施工水搬送用ガスの流量（Ｎｍ３／ｍｉｎ）と、吹付け材料を搬送するための吹付け材料搬送用ガスの流量（Ｎｍ３／ｍｉｎ）との比（施工水搬送用ガスの流量／吹付け材料搬送用ガスの流量）が０．０７以上２以下であり、かつ、前記吹付け材料の圧縮度が３２％以下である、不定形耐火物の吹付け施工方法。
【請求項２】
前記施工水搬送用ガスの流量（Ｎｍ３／ｍｉｎ）と施工水量（ｍ３／ｍｉｎ）との比（施工水搬送用ガスの流量／施工水量）が１００以上１０００以下である、請求項１に記載の不定形耐火物の吹付け施工方法。
【請求項３】
前記吹付け材料にガス又はガスと共に施工水を吹き込む吹込手段を前記注水器の上流側に設け、
前記吹込手段からの施工水量は全施工水量の２０質量％以下（０質量％を含む。）であり、かつ、前記注水器から全施工水量の残りの施工水を注水する、請求項１又は２に記載の不定形耐火物の吹付け施工方法。
【請求項４】
吹付け材料の吐出量（ｋｇ／ｍｉｎ）と搬送用ガスの合計流量（Ｎｍ３／ｍｉｎ）との比（吹付け材料の吐出量／搬送用ガスの合計流量）が１以上２０以下である、請求項１から３のいずれかに記載の不定形耐火物の吹付け施工方法。
【請求項５】
吹付け材料中における粒径２ｍｍ超の粒子の含有量が３０質量％以下（０質量％を含む。）であり、粒径４５μｍ以下の粒子の含有量が３質量％以上３０質量％以下である、請求項１から４のいずれかに記載の不定形耐火物の吹付け施工方法。
【請求項６】
請求項１から５のいずれかに記載の不定形耐火物の吹付け施工方法に使用する吹付け材料であって、圧縮度が３２％以下である、吹付け材料。
【請求項７】
粒径２ｍｍ超の粒子の含有量が３０質量％以下（０質量％を含む。）であり、粒径４５μｍ以下の粒子の含有量が３質量％以上３０質量％以下である、請求項６に記載の吹付け材料。
【発明の詳細な説明】
【技術分野】
【０００１】
本発明は、高炉、樋、混銑車、転炉、取鍋、２次精錬炉、タンディッシュ、セメントロータリーキルン、廃棄物溶融炉、焼却炉、あるいは非鉄溶融金属容器等の各種溶融金属容器や窯炉の築炉又は補修に際しての不定形耐火物の吹付け施工方法、及びそれに使用する吹付け材料に関する。
【背景技術】
【０００２】
不定形耐火物の吹付け施工方法は湿式施工方法と乾式施工方法とに大別できる。
湿式施工方法は施工水を予め材料へ添加して混練しスラリー状とした吹付け材料を圧送して先端吹付けノズル部において急結剤等を添加して吹付ける工法である。他方、乾式施工方法は吹付け材料を乾燥状態でガス搬送し、先端吹付けノズル部で施工水を注水して吹付ける工法である。
【０００３】
湿式施工方法は乾式施工方法に比べて付着性に優れた緻密質の耐火物の吹付け施工体を形成することができ、施工に際しての発塵量が少ない等の効果がある。反面、吹付けに際して混練装置やスラリー圧送装置が必要で、その上、装置の構造が複雑で高価であり、また、吹付け作業後はスラリー状の吹付け材料が混練装置や搬送ホース内に付着し、その洗浄作業に手間取るという欠点がある。
【０００４】
これに対して、乾式施工方法は、基本的には乾燥状態でガス搬送された吹付け材料に先端吹付けノズル部で、施工水を注水するのみであるので、吹付け装置は簡単で作業性に優れているが、吹付け材料に水分（施工水）が十分に混合されない状態での吹付けであるため、吹付けに際して、粉塵が多く発生し、吹付け施工体の耐火物組織も不均一となる傾向があり、付着率、接着強度及び耐食性も劣ったものとなる。湿式施工方法と比較すると混練効果が低く施工水量が多いため緻密な吹付け施工体が得られにくいという欠点もある。
【０００５】
そこで、乾式施工方法の改良として、材料供給機から先端吹付けノズルに至る材料搬送管に２つの注水器を設け、それぞれの注水器から平均１００μｍ以下の微粒化水を圧縮空気と共に注水する吹付け施工方法が知られている（例えば、特許文献１参照）。
しかしながら、本発明者らがこの吹付け施工方法による吹付け施工を数多く実施したところ、吹付け材料の吐出量が変動したり、吹付け材料と施工水とが分離したりする現象が散見され、吹付け施工の安定性に改善の余地があることがわかった。
【先行技術文献】
【特許文献】
【０００６】
【特許文献１】特許第４３７７９１３号公報
【発明の概要】
【発明が解決しようとする課題】
【０００７】
本発明が解決しようとする課題は、材料供給機から先端吹付けノズルに至る材料搬送管に注水器を設け、この注水器から材料搬送管内を搬送される吹付け材料に施工水を注水する不定形耐火物の吹付け施工方法において、その吹付け施工の安定性を向上させることにある。
【課題を解決するための手段】
【０００８】
本発明者らは、吹付け施工の安定性を向上させるには吹付け材料に対する施工水の混水性と吹付け材料の搬送性を向上させることが重要と考え試験を重ねたところ、注水器に導入される施工水を搬送するための施工水搬送用ガスの流量（Ｎｍ３／ｍｉｎ）と、吹付け材料を搬送するための吹付け材料搬送用ガスの流量（Ｎｍ３／ｍｉｎ）との比、及び吹付け材料の圧縮度が、前述の混水性及び搬送性を向上させ、ひいては吹付け施工の安定性を向上させるための重要なパラメータであることを知見し、本発明を完成するに至った。
【０００９】
すなわち、本発明の一観点によれば次の吹付け施工方法が提供される。
材料供給機から先端吹付けノズルに至る材料搬送管に注水器を設け、この注水器から材料搬送管内を搬送される吹付け材料に施工水を注水する不定形耐火物の吹付け施工方法であって、
前記注水器に導入される施工水を搬送するための施工水搬送用ガスの流量（Ｎｍ３／ｍｉｎ）と、吹付け材料を搬送するための吹付け材料搬送用ガスの流量（Ｎｍ３／ｍｉｎ）との比（施工水搬送用ガスの流量／吹付け材料搬送用ガスの流量）が０．０７以上２以下であり、かつ、前記吹付け材料の圧縮度が３２％以下である、不定形耐火物の吹付け施工方法。
【００１０】
また、本発明の他の観点によれば、本発明の不定形耐火物の吹付け施工方法に使用する吹付け材料であって、圧縮度が３２％以下である吹付け材料が提供される。
【発明の効果】
【００１１】
本発明によれば、吹付け施工の際、吹付け材料に対する施工水の混水性と吹付け材料の搬送性が向上し、その結果、吹付け施工の安定性が向上する。
【図面の簡単な説明】
【００１２】
【図１】本発明の吹付け施工方法を実施するための吹付け装置の一例を示す概念図。
【発明を実施するための形態】
【００１３】
まず、本発明の吹付け施工方法を実施するための吹付け装置の一例を、図１を参照しつつ説明する。
【００１４】
図１において、１は吹付け材料２が収納された材料供給機を示す。材料供給機１は、一般に不定形耐火物の吹付け装置に使用されているもので定量吐出できるものであれば、ロテクターガン、リードガン、野上セメントガン等のいかなるタイプのものでも問題なく使用することができる。
【００１５】
この材料供給機１内の吹付け材料２は、材料供給機１内に供給される圧縮空気等のガスによって内圧が調整され、下端に設けられたモータＭによって駆動するテーブルフィーダー３によって、材料供給機１から先端吹付けノズル４に至る材料搬送管５に供給される。
【００１６】
材料搬送管５にはテーブルフィーダー３の吹付け材料搬送用ガス導入管６を通して吹付け材料搬送用ガスが供給され、材料供給機１からの吹付け材料２を材料搬送管５の先端吹付けノズル４から吹付け対象体Ａに吹付け施工する。
【００１７】
この材料搬送管５には、先端吹付けノズル４の近傍に注水器７が設けられ、また、この注水器７の上流側に吹込手段８が設けられている。
注水器７からは、材料搬送管５内を搬送される吹付け材料２に施工水が施工水搬送用ガスと共に供給される。この注水器７の構成は特に限定されず、材料搬送管５内に施工水を施工水搬送用ガスと共に供給（注水）できるものであればよい。この注水器７からは、施工水が施工水搬送用ガスと共に注水されるから、その施工水は、いわゆる噴霧水（微粒化水）となる。
この注水器７を設ける位置は、先端吹付けノズル４先端から０．５ｍ以上５ｍ未満の範囲が好ましく、より好ましくは、０．５ｍ以上３ｍ未満である。なお、先端吹付けノズル４の長さは、概ね１ｍ以上１０ｍ以下である。
【００１８】
吹込手段８からは、材料搬送管５内を搬送される吹付け材料２にガス又はガスと共に施工水が吹き込まれる。この吹込手段８の構成も特に限定されず、例えば注水器７と同じ構成とすることもできる。この吹込手段８と注水器７との距離間隔については、好ましくは１５ｍ以上である。なお、本発明の吹付け施工方法において吹込手段８は必ずしも使用しなくてもよいので、省略可能である。
【００１９】
本発明において使用する吹付け材料搬送用ガス、施工水搬送用ガス等のガスは、典型的には空気（圧縮空気）であるが、例えば窒素（圧縮窒素）等の他のガスを使用することもできる。また、使用するガスの圧力は、概ね０．２ＭＰａ以上０．５ＭＰａ以下の範囲とすることができる。
【００２０】
次に、図１の吹付け装置を使用する形態により、本発明の吹付け施工方法を説明する。
本発明の吹付け施工方法の第一の特徴は、注水器７に導入される施工水を搬送するための施工水搬送用ガスの流量（Ｎｍ３／ｍｉｎ）と、吹付け材料を搬送するための吹付け材料搬送用ガスの流量（Ｎｍ３／ｍｉｎ）との比（施工水搬送用ガスの流量／吹付け材料搬送用ガスの流量）（以下「搬送用ガス流量比」という。）を０．０７以上２以下とすることにある。この搬送用ガス流量比を０．０７以上２以下とすることで、施工水の混水性と吹付け材料の搬送性が向上し、吹付け施工の安定性が向上する。
これに対して搬送用ガス流量比が０．０７未満であると、吹付け材料搬送用ガスの流量が多いので、吹付け材料を搬送する材料搬送管５の中心部まで施工水が届かず、混水性が悪くなる。
一方、搬送用ガス流量比が２を超えると、施工水搬送用ガスの流量が多いので、吹付け材料搬送用ガスとの間で乱流が生じ、その結果、注水器７近傍での吹付け材料の付着や、さらにはその上流側の材料搬送管５にも吹付け材料の付着が生じ、吹付け材料の搬送性が低下する。
この搬送用ガス流量比は、０．１以上１以下であることが好ましい。
【００２１】
本発明の吹付け施工方法の第二の特徴は、吹付け材料として圧縮度が３２％以下のものを使用することにある。言い換えれば、圧縮度が３２％以下となるように粒度構成等を調整した吹付け材料を使用するということである。ここで圧縮度とは、次式により求められるものである。
圧縮度（％）＝（密充填嵩密度−疎充填嵩密度）／密充填嵩密度×１００
なお、詳細は後述するが、本発明で使用する吹付け材料は耐火原料粉末に加えて繊維を含有することがあるところ、繊維を含有する場合、圧縮度の評価（密充填嵩密度及び疎充填嵩密度の測定）は、繊維を除いた状態で実施するものとする。すなわち、吹付け材料が繊維を含有する場合、本発明でいう圧縮度とは、繊維を除いた吹付け材料について評価したものをいう。
【００２２】
吹付け材料は施工水が添加されると、施工水と接触した粉末がスラリー化し粘性が高くなる傾向にあるところ、圧縮度が３２％を超える吹付け材料は、静置状態でも多量の空気を含むため、施工水搬送用ガスの外力等により凝集しやすい。さらに、施工水の添加により部分的なスラリー粘性が高くなるため、ますます凝集が加速化し、施工水が均一に湿潤せず混水性が低下する。凝集が著しい場合は、吹付け材料が材料搬送管５内に固着して閉塞の要因となり、搬送性の低下を招くことになる。
この圧縮度は２５％以下であることが好ましい。
【００２３】
吹付け材料の圧縮度を３２％以下とするには、吹付け材料１００質量％中の粒径２ｍｍ超の粒子の含有量を３０質量％以下（０質量％を含む。）、粒径４５μｍ以下の粒子の含有量を３質量％以上３０質量％以下とすることが好ましい。
すなわち、粒径２ｍｍ超の粒子の含有量が３０質量％を超えると、この粒径２ｍｍ超の粒子が多くなるので吹付け材料内の隙間が大きくなり、外力によりその隙間の中に微粉が流れ込んで組織が密になるので圧縮度が３２％を超えてしまうことがある。
また、粒径４５μｍ以下の粒子の含有量が３０質量％を超えると、この粒径４５μｍ未満の粒子が多いので、吹付け材料が多量の空気を含むこととなり、外力により凝集しやすくなって圧縮度が３２％を超えてしまうことがある。なお、粒径４５μｍ未満の粒子の含有量が３質量％未満であると、良好な吹付け施工体を形成できにくくなる。
ここで、本発明において、粒子の粒径がｄ超とは、その粒子が目開きｄの篩上に残る粒度であることを意味し、粒子の粒径がｄ以下とは、その粒子が目開きｄの篩を通過する粒度であることを意味する。
【００２４】
本発明の吹付け施工方法において、施工水搬送用ガスの流量（Ｎｍ３／ｍｉｎ）と施工水量（ｍ３／ｍｉｎ）との比（施工水搬送用ガスの流量／施工水量）（以下「ガス・施工水量比」という。）は１００以上１０００以下とすることが好ましい。このガス・施工水量比を１００以上１０００以下とすることで、施工水の混水性及び吹付け材料の搬送性、さらには吹付け施工の安定性が向上する。このガス・施工水量比は２５０以上８００以下であることが好ましい。
【００２５】
本発明の吹付け施工方法において、図１のように注水器７の上流側に吹込手段８を設けた吹付け装置を使用する場合、吹込手段８からの施工水量は全施工水量の２０質量％以下（０質量％を含む。）とし、注水器７から全施工水量の残りの施工水を注水するようにすることが好ましい。このような施工水の注水量バランスとすることで、吹込手段８を使用する場合において、施工水の混水性及び吹付け材料の搬送性、さらには吹付け施工の安定性が向上する。
【００２６】
ここで、吹込手段８からガス又はガスと共に施工水を吹き込む場合、この吹込手段８から吹き込まれるガスの流量（Ｎｍ３／ｍｉｎ）は、前述の搬送用ガス流量比及びガス・施工水量比の計算においては、「施工水搬送用ガスの流量（Ｎｍ３／ｍｉｎ）」として合算するものとする。
同様にこの吹込手段８から施工水量（Ｎｍ３／ｍｉｎ）は、前述のガス・施工水量比の計算においては、「施工水量（ｍ３／ｍｉｎ）」として合算するものとする。
【００２７】
本発明の吹付け施工方法において、吹付け材料の吐出量（ｋｇ／ｍｉｎ）と搬送用ガスの合計流量（Ｎｍ３／ｍｉｎ）との比（吹付け材料の吐出量／搬送用ガスの合計流量）（以下「固気比」という。）は１以上２０以下とすることが好ましい。この固気比を１以上２０以下とすることで、施工水の混水性及び吹付け材料の搬送性、さらには吹付け施工の安定性が向上する。
なお、この固気比の計算に用いる「搬送用ガスの合計流量（Ｎｍ３／ｍｉｎ）」とは、吹付け材料搬送用ガス導入管６からの吹付け材料搬送用ガスの流量（Ｎｍ３／ｍｉｎ）と、注水器７からの施工水搬送用ガスの流量（Ｎｍ３／ｍｉｎ）と、吹込手段８を使用した場合のこの吹込手段８からのガスの流量（Ｎｍ３／ｍｉｎ）の合計流量（Ｎｍ３／ｍｉｎ）のことをいう。
【００２８】
本発明の吹付け施工方法で使用する吹付け材料は、耐火性粉末に加えて、結合剤、分散剤、急結剤といった添加剤を適宜含有し混合したものとすることができる、また、添加剤と共に繊維を含有することもできる。
【００２９】
耐火性粉末としては、一般的な不定形耐火物に使用される耐火性粉末であれば問題なく使用することができる。例えば、金属酸化物、金属炭化物、金属窒化物、炭素類、金属等であり、吹付け対象体の材質や温度条件等に応じて適宜選択し組み合わせることができる。
【００３０】
結合剤としては、消石灰、アルミナセメント、マグネシアセメント、リン酸塩、ケイ酸塩などが挙げられ、これらのうち１種又は２種以上を組み合わせて使用することができる。
【００３１】
分散剤は解こう剤とも称され、吹付け材料の流動性を付与する効果をもつ。この分散剤としては、一般的な不定形耐火物で使用されているものであれば問題なく使用することができる。具体例としては、トリポリリン酸ソーダ、ヘキサメタリン酸ソーダ、ウルトラポリリン酸ソーダ、酸性ヘキサメタリン酸ソーダ、ホウ酸ソーダ、炭酸ソーダ、ポリメタリン酸塩、ケイ酸塩、リン酸塩などの無機塩、クエン酸ソーダ、酒石酸ソーダ、ポリアクリル酸ソーダ、スルホン酸ソーダ、ポリカルボン酸塩、β−ナフタレンスルホン酸塩類、ナフタリンスルフォン酸、カルボキシル基含有ポリエーテル系分散剤等である。
【００３２】
急結剤は施工水の存在下で結合剤と反応し、吹付け材料を急速に硬化させ、吹付け材料に付着性を付与する。急結剤は粉末状態で吹付け材料に当初から混入させておくほか、急結剤を先端吹付けノズル４又は注水器７より添加してもよい。急結剤を先端吹付けノズル４又は注水器７より添加する場合は、必要により急結剤を水で希釈した液状で使用する。
急結剤の具体例を挙げると、ケイ酸ナトリウム、ケイ酸カリウムなどのケイ酸塩、アルミン酸ナトリウム、アルミン酸カリウム、アルミン酸カルシウムなどのアルミン酸塩、炭酸ナトリウム、炭酸カリウム、炭酸水素ナトリウムなどの炭酸塩、硫酸ナトリウム、硫酸カリウム、硫酸マグネシウムなどの硫酸塩、ＣａＯ・Ａｌ２Ｏ３、１２ＣａＯ・７Ａｌ２Ｏ３、ＣａＯ・２Ａｌ２Ｏ３、３ＣａＯ・Ａｌ２Ｏ３、３ＣａＯ・３Ａｌ２Ｏ３・ＣａＦ２、１１ＣａＯ・７Ａｌ２Ｏ３・ＣａＦ２などのカルシウムアルミネート類、酸化カルシウム、水酸化カルシウム、塩化カルシウムなどのカルシウム塩などである。
【００３３】
繊維は、通常の不定形耐火物で爆裂防止等の目的で使用されている繊維を使用することができ、例えば、ビニロン、ナイロン、ＰＶＡ、ポリビニル、ポリスチレン、ポリプロピレン、炭素等である。
【００３４】
本発明の吹付け施工方法は、冷間、温間、熱間のいずれの温度条件下でも実施することができる。そして、本発明の吹付け施工方法に使用する吹付け材料の材料構成は、これら温度条件や吹付け対象体の材質などに応じて適宜決定することができる。
【実施例】
【００３５】
＜第一の実施例＞
表１に、本発明の第一の実施例を示している。この実施例では、図１の吹付け装置において吹込手段８を使用せずに吹付け施工を実施した。すなわち、この実施例では施工水及び施工水搬送用ガスは注水器７のみから供給した。施工水搬送用ガス及び吹付け材料搬送用ガスの圧力は０．２ＭＰａ以上０．５ＭＰａ以下の範囲とした。
吹付け材料は、耐火性粉末としてアルミナ−シリカ質粉末、結合剤として消石灰、及び分散剤としてケイ酸塩を所定の割合で混合したものとし、この吹付け材料を図１の吹付け装置にて吹付け、そのときの混水性と搬送性を評価した。そして、これらの評価結果に基づいて総合評価を行った。
【００３６】
混水性は、先端吹付けノズル４からの吹付けの状態を目視で観察し、施工水と吹付け材料の分離の程度により評価した。この分離の程度が小さいほど混水性に優れるということである。具体的には、分離がない場合を○（優）、分離が小さい場合を△（良）、分離が大きい場合を×（不良）とした。
【００３７】
搬送性は、先端吹付けノズル４からの吹付けの状態を目視で観察し、吹付け材料の吐出量の変動の程度により評価した。この吐出量の変動の程度が小さいほど搬送性に優れるということである。具体的には、吐出量の変動がない場合を○（優）、吐出量の変動が若干ある場合を△（良）、吐出量の変動が大きい場合を×（不良）とした。
【００３８】
総合評価は、混水性と搬送性の評価結果に基づき以下の３段階で評価した。
○（優）：両方の評価結果とも○（優）。
△（良）：少なくとも一方の評価結果が△（良）、かつ×（不良）の評価結果がない。
×（不良）：少なくとも一方の評価結果が×（不良）。
【００３９】
【表１】
2019168157.tif 000003
【００４０】
表１の実施例１〜１２はいずれも、搬送用ガス流量比が０．０７以上２以下、かつ吹付け材料の圧縮度が３２％以下と本発明の範囲内にあり、混水性及び搬送性は×（不良）の評価がなく良好であり、総合評価も良好であった。
【００４１】
＜第二の実施例＞
表２に、本発明の第二の実施例を示している。この実施例では、図１の吹付け装置において吹込手段８を使用して吹付け施工を実施した。施工水搬送用ガス、吹付け材料搬送用ガス及び吹込手段８から吹き込むガスの圧力は、第一の実施例と同じ０．２ＭＰａ以上０．５ＭＰａ以下の範囲とした。
吹付け材料も、第一の実施例と同じ材料構成のものを使用し、混水性及び搬送性の評価方法、並びに総合評価の基準も第一の実施例と同じとした。
【００４２】
【表２】
2019168157.tif 000004
【００４３】
表２中、実施例１３は、吹込手段８からガス（施工水搬送用ガス）と共に施工水を吹き込んだ例、実施例１４は、吹込手段８からガスのみを吹き込んだ例である。いずれも搬送用ガス流量比が０．０７以上２以下、かつ吹付け材料の圧縮度が３２％以下と本発明の範囲内にあり、混水性及び搬送性は×（不良）の評価がなく良好であり、総合評価も良好であった。
【符号の説明】
【００４４】
１  材料供給機
２  吹付け材料
３  テーブルフィーダー
４  先端吹付けノズル
５  材料搬送管
６  吹付け材料搬送用ガス導入管
７  注水器
８  吹込手段
Ａ  吹付け対象体
【図１】
2019168157.tif 000005
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
材料供給機から先端吹付けノズルに至る材料搬送管に注水器を設け、この注水器から材料搬送管内を搬送される吹付け材料に施工水を注水する不定形耐火物の吹付け施工方法であって、
前記注水器に導入される施工水を搬送するための施工水搬送用ガスの流量（Ｎｍ３／ｍｉｎ）と、吹付け材料を搬送するための吹付け材料搬送用ガスの流量（Ｎｍ３／ｍｉｎ）との比（施工水搬送用ガスの流量／吹付け材料搬送用ガスの流量）が０．０７以上２以下であり、かつ、前記吹付け材料の圧縮度が３２％以下である、不定形耐火物の吹付け施工方法。
【請求項２】
前記吹付け材料にガス又はガスと共に施工水を吹き込む吹込手段を前記注水器の上流側に設け、
前記吹込手段からの施工水量は全施工水量の２０質量％以下（０質量％を含む。）であり、かつ、前記注水器から全施工水量の残りの施工水を注水する、請求項１に記載の不定形耐火物の吹付け施工方法。
【請求項３】
吹付け材料の吐出量（ｋｇ／ｍｉｎ）と搬送用ガスの合計流量（Ｎｍ３／ｍｉｎ）との比（吹付け材料の吐出量／搬送用ガスの合計流量）が１以上２０以下である、請求項１又は２に記載の不定形耐火物の吹付け施工方法。
【請求項４】
吹付け材料中における粒径２ｍｍ超の粒子の含有量が３０質量％以下（０質量％を含む。）であり、粒径４５μｍ以下の粒子の含有量が３質量％以上３０質量％以下である、請求項１から３のいずれかに記載の不定形耐火物の吹付け施工方法。
【請求項５】
請求項１から４のいずれかに記載の不定形耐火物の吹付け施工方法に使用する吹付け材料であって、圧縮度が３２％以下である、吹付け材料。
【請求項６】
粒径２ｍｍ超の粒子の含有量が３０質量％以下（０質量％を含む。）であり、粒径４５μｍ以下の粒子の含有量が３質量％以上３０質量％以下である、請求項５に記載の吹付け材料。